(57)【要約】【課題】パルプ繊維の脱落を防止すると共に、強度も向上させた複合型の不織布ワイパーを提案する。【解決手段】スパンボンド不織布ＳＷ上にパルプ繊維ウエブＰＦＷを積層し一体化してある複合型の不織布ワイパーＷＰであって、前記スパンボンド不織布は、繊維流れ方向ＭＤに対して直角な横方向ＣＤに０．５Ｎの負荷を作用させたときの前記横方向ＣＤにおける伸び率が５％以下に形成してある。【選択図】  図１
2020014747.tif 000002
【特許請求の範囲】
【請求項１】
スパンボンド不織布上にパルプ繊維ウエブを積層し一体化してある複合型の不織布ワイパーであって、
前記スパンボンド不織布は、繊維流れ方向に対して直角な横方向に０．５Ｎの負荷を作用させたときの前記横方向における伸び率が５％以下に形成してある、ことを特徴とする不織布ワイパー。
【請求項２】
前記スパンボンド不織布は、当該スパンボンド不織布を構成している樹脂繊維を互いに接続する融着点の、前記横方向での配置密度及び／又は形状に基づいて、前記伸び率が調整されている、ことを特徴とする請求項１に記載の不織布ワイパー。
【請求項３】
前記融着点の面積率が５〜２０％である、ことを特徴とする請求項２に記載の不織布ワイパー。
【請求項４】
前記スパンボンド不織布の繊維径は０．６〜５．６デシテックスである、ことを特徴とする請求項１から３のいずれかに記載の不織布ワイパー。
【請求項５】
前記スパンボンド不織布と前記パルプ繊維ウエブとの重量構成比であるスパンボンド不織布／パルプ繊維ウエブは、５０／５０〜１０／９０（ｗｔ％）である、こと特徴とする請求項１から４のいずれかに記載の不織布ワイパー。
【請求項６】
請求項１から５のいずれかに記載の不織布ワイパーを製造する方法であって、
前記スパンボンド不織布と前記パルプ繊維ウエブとを水流交絡処理する水流交絡工程を少なくも含み、
前記水流交絡工程でウォータジェットを噴射するウォータジェットノズルの穴直径φが０．０６〜０．１５ｍｍであり、且つ前記ウォータジェットノズルの間隔が０．４〜１．０ｍｍである、こと特徴とする不織布ワイパーの製造方法。
【発明の詳細な説明】
【技術分野】
【０００１】
本発明は、パルプ繊維ウエブとスパンボンド不織布とを水流交絡させることによって得られる複合型の不織布ワイパー、そしてその製造方法に関する。
【背景技術】
【０００２】
パルプ繊維ウエブとスパンボンド不織布とを含む複合型の不織布ワイパーは、パルプ繊維に基づく吸液性とスパンボンド不織布に基づく強度との両方を具備してなるワイパーとなるので、ウエスなどの工業用ワイパー、或いは手ぬぐい、タオルなどの対人用のワイパーとして、様々な用途で広く使用されている。
【０００３】
例えば、特許文献１で開示するように、パルプ繊維ウエブとスパンボンド不織布とを重ねた後に、高圧のウォータジェット（水流）を吹き付けて水流交絡処理をして繊維を結合させることで得ることができる。ここでスパンボンド不織布は強度に優れるので製造された複合型の不織布ワイパーの裏打ち層的な機能を果たす。一方、パルプ繊維ウエブは優れた吸液機能を備えている。よって、このような複合型の不織布ワイパーは、水性、油性のいずれの液体に対しても吸収性が良好なパルプ繊維ウエブと、強度に優れるスパンボンド不織布との利点を併有している優れた不織布ワイパーとして消費者に提供することができる。
【先行技術文献】
【特許文献】
【０００４】
【特許文献１】特許第２５３３２６０号公報
【発明の概要】
【発明が解決しようとする課題】
【０００５】
上記特許文献１などで使用されているスパンボンド不織布（特許文献１では、不織連続フィラメント支持体と称している）については、例えばポリプロピレンなどの合成樹脂をスパンボンド処理して得たものが広く採用されている。スパンボンド処理では、紡糸された樹脂繊維同士を点状の融着部（以下、融着点と称す）によって複数箇所で接続することで不織布のシート強度を発現させている。
【０００６】
ところが、スパンボンド処理で紡糸される樹脂繊維（フィラメント）は、製造時における繊維の流れ方向（以下、縦方向ＭＤと称する）に沿って揃った状態となっており、この状態の繊維に対して上記のように融着点で接続したスパンボンド不織布は、縦方向ＭＤと、これに直角な幅方向（以下、横方向ＣＤと称する）との間で、伸び率に差が生じてしまう。具体的には、従来において一般的なスパンボンド不織布は縦方向ＭＤで伸び率が小さく、高い強度を有している。これに対して横方向ＣＤでは伸び率が大きく、強度が低くなっている。そのため、スパンボンド不織布に同じ大きさの外力を加えた場合、縦方向ＭＤと比較して、横方向ＣＤの伸びが大きくなっていた。
【０００７】
ここで、スパンボンド不織布上に載置される、パルプ繊維ウエブの繊維状態を見ると、スパンボンド不織布と比べて繊維が短く弱く、そして縦方向ＭＤと横方向ＣＤとの伸び率の差は小さい。
上記のようにお互いの物性が大きく異なる２種類の繊維ウエブが積層され、一体的に製造された複合型不織布ワイパーでは、伸び率の差に起因して、完成製品となったワイパーシートにおいてパルプ繊維が脱落し易くなる、また、縦横の強度のアンバランスに起因して強度が低下するなどの問題が生じる場合がある。
【０００８】
よって、本発明の目的は、スパンボンド不織布とパルプ繊維ウエブとの物性の差を抑制することにより、パルプ繊維の脱落を防止すると共に、強度も向上させた複合型の不織布ワイパーを提案することにある。
【課題を解決するための手段】
【０００９】
上記目的は、スパンボンド不織布上にパルプ繊維ウエブを積層し一体化してある複合型の不織布ワイパーであって、前記スパンボンド不織布は、繊維流れ方向に対して直角な横方向に０．５Ｎの負荷を作用させたときの前記横方向における伸び率が５％以下に形成してある、ことを特徴とする不織布ワイパーにより達成できる。
【００１０】
そして、前記スパンボンド不織布は、当該スパンボンド不織布を構成している樹脂繊維を互いに接続する融着点の、前記横方向での配置密度及び／又は形状に基づいて、前記伸び率が調整されているものとすることができる。
【００１１】
また、前記融着点の面積率が５〜２０％であるのが好まししい。
また、前記スパンボンド不織布の繊維径は０．６〜５．６デシテックスであるのが好ましい。
【００１２】
また、前記スパンボンド不織布と前記パルプ繊維ウエブとの重量構成比であるスパンボンド不織布／パルプ繊維ウエブは、５０／５０〜１０／９０（ｗｔ％）であるのが好ましい。
【００１３】
上記目的は、上記いずれかに記載の不織布ワイパーを製造する方法であって、前記スパンボンド不織布と前記パルプ繊維ウエブとを水流交絡処理する水流交絡工程を少なくも含み、前記水流交絡工程でウォータジェットを噴射するウォータジェットノズルの穴直径φが０．０６〜０．１５ｍｍであり、且つ前記ウォータジェットノズルの間隔が０．４〜１．０ｍｍである、こと特徴とする不織布ワイパーの製造方法によっても達成し得る。
【発明の効果】
【００１４】
本発明によると、スパンボンド不織布とパルプ繊維ウエブとの物性の差を抑制することにより、パルプ繊維の脱落が抑制され且つ強度も向上した、複合型の不織布ワイパーを提供できる。
【図面の簡単な説明】
【００１５】
【図１】本発明に係る複合型の不織布ワイパーに用いるスパンボンド不織布における融着点の様子を説明するため模式的に拡大して示した図であり、（ａ）は比較のため従来のスパンボンド不織布での融着点の配置の様子を示した図、（ｂ）は好適な一例としてのスパンボンド不織布での融着点の配置の様子を示した図、（ｃ）は好適な他の例としてのスパンボンド不織布での融着点の配置の様子を示した図である。
【図２】本発明に係る複合型不織布ワイパー製造装置について示した図である。
【発明を実施するための形態】
【００１６】
以下、本発明の一実施形態に係る複合型の不織布ワイパーを、図を参照して説明する。
本発明によるワイパーは、スパンボンド不織布上にパルプ繊維ウエブを積層し、一体化された複合型の不織布ワイパーである。ここで、採用しているスパンボンド不織布が特徴的な構成を備えている。よって、図１を参照して、先ずその点の構成について説明する。
【００１７】
図１（ａ）は、比較のため示した、従来のスパンボンド不織布ＳＷの融着点ＭＰの様子を示している模式図であり、融着点ＭＰはスパンボンド不織布の全面に略均一に配置されている。融着点ＭＰは、スパンボンド不織布を構成している長い連続した樹脂繊維（フィラメント）の極狭い範囲を局所的に加熱するように設計された、公知の加熱装置により繊維同士を溶融固化させた接続点であり、これによりスパンボンド不織布として強度が付与され、外形が維持される。
なお、紡糸された直後のスパンボンド繊維は縦方向ＭＤでは伸び率が小さく、強度が高く、これに対して横方向ＣＤでは伸び率が大きく、強度が低いという、製造由来の特性がある。ここで、従来にあっては図１（ａ）で示すように、縦横方向について同様に融着点ＭＰを配置してスパンボンド不織布を得ていた。そのため、得られたスパンボンド不織布は、製造由来の特性がそのまま反映された縦横方向での伸び率に差のある不織布となっていた。
【００１８】
本発明者は、上記の問題点を踏まえて、縦横方向での伸び率の差を低く抑えたスパンボンド不織布ＳＷを用いる複合型の不織布ワイパーを設計したものである。具体的には、図１（ｂ）で示すように、縦方向ＭＤに対して直角な横方向ＣＤにおける融着点ＭＰ−１の配置密度を高めることにより横方向ＣＤでの伸び率を抑えたスパンボンド不織布ＳＷとする。横方向ＣＤにおいて隣接する融着点ＭＰ−１同士の間隔を狭くすることによって、従来よりも横方向ＣＤでの伸び率を抑えたスパンボンド不織布ＳＷを得ることができる。
また、図１（ｃ）で示すように、形成する融着点ＭＰ−２の形状を横に長く伸びた形状（横長形状）とする。従来の単純な円形形状と比較して、横長形状とすればより多くの繊維を融着して、横方向での伸び率を抑えたスパンボンド不織布ＳＷを得ることができる。
【００１９】
図１（ｂ）や図１（ｃ）は、形成する融着点ＭＰの単なる一例を示したものである。丸い融着点ＭＰと横長形状の融着点ＭＰとを組合わせてもよい。要するに、横方向ＣＤにおける融着点ＭＰの配置密度を高めること、また、融着点ＭＰを横に長く伸びた形状にすることのいずれか一方、或いはその両方を適宜に採用して、スパンボンド不織布の横方向ＣＤでの伸び率を抑えるように調整すればよい。
具体的には、本発明の複合型不織布ワイパーで使用されるスパンボンド不織布では、低負荷時（０．５Ｎ）における、横方向での伸び率を５％以下、より好ましくは２％以下となるように、融着点ＭＰ−１の配置密度や融着点ＭＰ−２の横長形状を設定してある。
なお、従来の一般的なスパンボンド不織布における、縦方向での伸び率は２％程度である。よって、横方向での伸び率を５％以下、より好ましくは２％以下に調整することで、先に指摘した点が改善されたスパンボンド不織布となる。
【００２０】
そして、スパンボンド不織布における、単位面積当たりの融着点の存在割合、すなわち融着点の面積率を５〜２０％、より好ましくは５〜１８％にすると、より確実に横方向での伸び率を５％以下とすることができる。
また、スパンボンド不織布を構成している樹脂繊維については、繊維径０．６〜５．６デシテックス（ｄｔｅｘ）のものを使用するのが好ましい。
【００２１】
本発明の複合型不織布ワイパーでは、以上の条件を満たすスパンボンド不織布の上に、パルプ繊維ウエブを積層して一体化されている。上記スパンボンド不織布とパルプ繊維ウエブとの重量構成比（スパンボンド不織布／パルプ繊維ウエブ）は５０／５０〜１０/９０（ｗｔ％）とするのが好ましい。
以上の条件を満たす複合型の不織布ワイパーは、縦横方向の伸び率の差が小さくなるように設計されているので、拭取り作業等で使用した際にパルプ繊維が脱落を防止でき、不織布ワイパーとしての強度にも優れた製品として提供できることになる。
なお、上記本発明に係る複合型不織布ワイパーでは、例えば、パルプ平均繊維長１．０〜５．０ｍｍであるパルプを用いて、パルプ繊維ウエブを形成するのが好ましい。具体的には、パルプ繊維ウエブをラジアータパイン、スラッシュパイン、サザンパイン、ロッジポールパイン、スプルースおよびダグラスファーからなる群から選択された針葉樹晒クラフトパルプ（ＮＢＫＰ）の繊維を用いて形成するのが好ましい。いずれか１つのパルプ繊維によるパルプ繊維ウエブとしてもよいし、２つ以上を混合して形成したパルプ繊維ウエブとしてもよい。
また、スパンボンド不織布を構成する合成繊維としては、ナイロン、ビニロン、ポリエステル、アクリル、ポリエチレン、ポリプロピレン、ポリスチレン等から選択することができ、ポリプロピレンを用いるのが好ましい。
【００２２】
以下、更に、上述した本発明に係る複合型の不織布ワイパーを製造するのに好適は製造装置について、図を参照して説明する。
先ず、不織布ワイパー製造装置１の概略構成を説明する。図２に示す製造装置１は、上流側にエアレイド装置２、スパンボンド不織布を供給するスパンボンド不織布供給装置３、そしてサクション装置４が配設されている。サクション装置４はエアレイド装置２の下側に対向するように配置されている。
ウエブの搬送方向ＴＤで、これらの装置２、３、４より下流には、上流側から順に、水流交絡処理を行うためのウォータジェットを噴射する水流交絡装置５、サクション装置６、乾燥装置７が配置されている。上記乾燥装置７の下流には連続して製造される不織布ワイパーＷＰを巻き取るための巻取装置８が更に設けてある。
【００２３】
上記エアレイド装置２は、繊維同士が密集しシート状となっている原料パルプＲＰをパルプ繊維に解繊する解繊機２１や、図示しない送風機を備えて解繊されたパルプ繊維ＰＦをエアレイドホッパ２３へと搬送するダクト２２を有している。
【００２４】
また、上記ダクト２２よりも下流側にはエアレイドホッパ２３が配置されている。このエアレイドホッパ２３の内部では、解繊状態にあるパルプ繊維が分散しながら降下し、下面に設定した積層位置２４に徐々に積み上りパルプ繊維ウエブＰＦＷが形成されるように設計してある。
上記積層位置２４の下側にはサクション装置４が対向配備してある。より詳細には、サクション装置４は装置本体４１の上面にサクション部４２を有しており、サクション部４２が上記パルプ繊維ウエブＰＦＷに吸引力（負圧）を作用させるべく積層位置２４に対して設定してある。
なお、図２では、エアレイドホッパ２３とサクション装置本体４１とを１つずつ一段での配置として、パルプ繊維ウエブＰＦＷを形成する場合を例示している。しかし、これに限らず、上記パルプ繊維ウエブＰＦＷの目付（坪量）や製造速度に応じて、上記エアレイドホッパ２３とサクション装置本体４１を２つ以上の多段とする配置に変更してもよい。
【００２５】
また、サクション装置４の周囲にはウエブ搬送用の搬送ワイヤ４３が配設してある。搬送ワイヤ４３は、積層位置２４においてパルプ繊維ＰＦが堆積したパルプ繊維ウエブＰＦＷが載置可能で、これを下流側に搬送するように配置されている。ただし、パルプ繊維ウエブＰＦＷは直接、搬送ワイヤ４３上に載置されない。これについては、後述の説明で明らかとなる。
搬送ワイヤ４３はサクション部４２の吸引力が、反対側（上側）に及ぶような目開き形態（メッシュ）で形成されている。
【００２６】
上記エアレイド装置２の下側で、サクション装置４よりも上流側に、スパンボンド不織布供給装置３が配置してある。このスパンボンド不織布供給装置３には、予め準備されたスパンボンド不織布ＳＷがロール状とされてセットされている。すなわち、前述したように、従来のスパンボンド不織布よりも、横方向における伸び率を抑制してあるスパンボンド不織布ＳＷがロール状とされ、スパンボンド不織布供給装置３から引出され、上述した搬送ワイヤ４３に乗って上記積層位置２４へと搬送されるようになっている。ここでは、前述したスパンボンド不織布ＳＷの縦方向ＭＤと本製造装置１のウエブ搬送方向ＴＤとは一致している。
また、スパンボンド不織布とパルプ繊維ウエブとの重量構成比である、スパンボンド不織布／前記パルプ繊維ウエブは５０／５０〜１０／９０（ｗｔ％）に調整しておくのが好ましい。
【００２７】
積層位置２４に位置した、スパンボンド不織布ＳＷの上に、前述したパルプ繊維ウエブＰＦＷが載置される。その際に、積層位置２４ではサクション装置４のサクション部４２による吸引力が搬送ワイヤ４３を通過し、その上のスパンボンド不織布ＳＷおよびパルプ繊維ウエブＰＦＷに作用する。よって、スパンボンド不織布ＳＷとパルプ繊維ウエブＰＦＷとが積層された状態となっている予備的積層体ＰＷｅｂ（積層ウエブ）が下流側へと搬送される。
【００２８】
上記した予備的積層体ＰＷｅｂは、サクション装置４の吸引力によって、吸引圧縮されたことにより積層状態が維持されている。このとき上側のパルプ繊維ウエブＰＦＷの繊維が密にされた状態ではある。しかし、このまま予備的積層体ＰＷｅｂを下流側の水流交絡装置５内に搬送投入すると、ウォータジェット（高圧の水流）によってパルプ繊維ＰＦの一部が舞い上がるおそれがある。
そこで、本製造装置１では、予備的積層体ＰＷｅｂを上下から挟んでスパンボンド不織布ＳＷ上でのパルプ繊維ウエブＰＦＷの載置状態を安定化させる為の挟持ローラ２８、そして水流交絡装置５の上流側に繊維飛散防止用に水分を付与するプレウエット装置３０が配備してある。プレウエット装置３０は、好適には、予備的積層体ＰＷｅｂの上方からウォータミストを吹き付ける噴霧ノズル３１と予備的積層体ＰＷｅｂの下側（すなわち、パルプ繊維ウエブＰＦＷの下面）から吸引力を印加するサクション装置３２とを含んで構成されている。
【００２９】
なお、図２では、上記のように水流交絡装置５前にプレウエット装置３０を新たな装置として設ける場合を例示しているが、これに限らない。水流交絡装置５に含まれる後述するウォータジェットヘッド５１とサクション装置５２とからなるセットの複数について、先頭に位置するセットを上記プレウエット装置３０として流用するような設計変更をしてもよい。この場合には先頭のウォータジェットヘッド５１から低圧のウォータミストが噴霧されるように調整すればよい。
水流交絡処理を行うのに十分な、ウォータジェットヘッド５１とサクション装置５２とのセット数が確保されている水流交絡装置５の場合、上記のように先頭のウォータジェットヘッド５１とサクション装置５２をプレウエット装置として活用することは、装置設備コストの抑制に効果的である。
【００３０】
そして、水流交絡装置５では、前処理部となる挟持ローラ２８およびプレウエット装置３０の処理を受けた予備的積層体ＰＷｅｂに高圧のウォータジェットを吹き付けることによりパルプ繊維同士の交絡を促進する。これにより上側に位置するパルプ繊維ウエブＰＦＷ層と下側に位置するスパンボンド不織布ＳＷ層との一体化が促進される（水流交絡処理）。
図２で例示的に示している水流交絡装置５は、搬送方向ＴＤに沿って多段（図２では例示しているのは４段）にウォータジェットヘッド５１が配置されている。
なお、図２では、搬送方向ＴＤに対して直角な方向（ウエブの幅方向）において延在しているウォータジェットヘッド５１に設けたノズルの様子は図示していないが、幅方向において複数のウォータジェットノズルが適宜の位置に配置してある。このウォータジェットノズルの穴直径φは、好ましくは０．０６〜０．１５ｍｍ、より好ましくは０．１０〜０．１２ｍｍである。また、ウォータジェットノズルの間隔は０．４〜１．０ｍｍとするのが好ましい。
【００３１】
上記水流交絡処理をする際の水圧は、パルプ繊維ウエブＰＦＷとスパンボンド不織布ＳＷとの坪量を勘案して設定するのが望ましい。例えば、１〜３０ＭＰａの範囲において選択するのが好ましい。
【００３２】
そして、上記ウォータジェットヘッド５１と対向するように、サクション装置５２が配設してある。ウォータジェットヘッド５１から出る高圧のウォータジェットを上側に位置しているパルプ繊維ウエブＰＦＷに吹き付けつつ、下側に位置しているスパンボンド不織布ＳＷの下側にサクション装置５２の吸引力を作用させる。ウォータジェットヘッド５１とサクション装置５２との協働作用によって、パルプ繊維ウエブＰＦＷ側のパルプ繊維が下側のスパンボンド不織布ＳＷに入り込んだ状態や、スパンボンド不織布ＳＷを貫通して反対側にまで至った状態などが形成されると推定される。その作用により２つの層の一体
化が促進される。
【００３３】
水流交絡装置５にも、搬送ワイヤ５５が配設してある。搬送ワイヤ５５は前処理部２８、３０の下流で予備的積層体ＰＷｅｂを受けて、水流交絡装置５内へと搬送する。搬送ワイヤ５５は水流交絡装置５のウォータジェットヘッド５１とサクション装置５２との間を、上流側から下流に向かって通過するように配設されている。
よって、搬送ワイヤ５５上を搬送される予備的積層体ＰＷｅｂは、搬送方向ＴＤで下流に向かう程に、より多くの水流交絡処理を受けることになり、水流交絡装置５を出るときには上側のパルプ繊維ウエブＰＦＷ層と下側のスパンボンド不織布ＳＷ層との十分な交絡処理が実現される。
水流交絡装置５を出た直後の不織布にあっては、ウエット状態にあり、パルプ繊維同士などの結合は十分に確立されてはいない。
【００３４】
そこで、図２で示すように、水流交絡装置５の下流側にはウエブに残留する水分を吸引除去し、その後に乾燥を行って、不織布ＷＰの製造を完了するためのサクション装置６および乾燥装置７が配備してある。このように不織布ＷＰの製造の後段で、サクション装置６および乾燥装置７による脱水、乾燥を行うと効率よく不織布を製造でき、また、製造される水流交絡後の不織布に大きな外圧を掛けることなく乾燥した不織布を製造できるので、嵩高感のある製品に仕上げることができる。
サクション装置６は、例えばバキューム式で水流交絡後の不織布を脱水する。乾燥装置７は非圧縮型のドライヤ、好適にエアスルードライヤを採用することが好ましい。図２で、エアスルードライヤの回転可能なドライヤ本体７１は筒状体であり、その周表面には多数の貫通孔が設けてあり、図示しない熱源で加熱された熱風がドライヤ本体の外周から中心部側に向かって吸い込む構成とするのがよい。
このように連続的に製造される複合型の不織布ＷＰは巻取装置８のローラ８１に巻取られて一連の工程が完了する。
【００３５】
以上で説明した不織布ワイパー製造装置１によると、前述した本発明に係るパルプ繊維の脱落が防止され、強度に優れた不織布ワイパーを確実に製造することができる。
なお、前述した図２による実施例では、パルプ繊維ウエブを製造する際に乾式エアレイドを用いた乾式とした場合を説明したがこれに限らない。パルプ繊維ウエブは湿式抄紙シートの製造法を応用して製造したものであっても、前述した場合と同様の効果を得ることできる。
【００３６】
以上で実施形態の説明を終えるが、本発明は上記実施形態に限定されるものではなく、その要旨を逸脱しない範囲で種々変更して実施することができることは言うまでもない。
【符号の説明】
【００３７】
１          不織布ワイパー製造装置
２          エアレイド装置
３          スパンボンド不織布供給装置
４          サクション装置
５          水流交絡装置
６          サクション装置
７          乾燥装置
８          巻取装置
２１        解繊機
２２        ダクト
２３        エアレイドホッパ
２４        積層位置
２８        挟持ローラ
３０        プレウエット装置
３１        噴霧ノズル
３２        サクション装置
４１        サクション装置本体
４２        サクション部
４３        搬送ワイヤ
５１        ウォータジェットヘッド
５２        サクション装置
５５        搬送ワイヤ
ＳＷ        スパンボンド不織布
ＭＰ        融着点
ＭＤ        縦方向
ＣＤ        横方向
ＰＦ        パルプ繊維
ＰＦＷ      パルプ繊維ウエブ
ＰＷｅｂ    予備的積層体（積層ウエブ）
ＷＰ        不織布ワイパー
ＴＤ        搬送方向
【図１】
2020014747.tif 000003
【図２】
2020014747.tif 000004